(57)【特許請求の範囲】
【請求項１】
混合ガス中の一つ以上のガス成分をガス吸着材に吸着させる吸着工程と、水蒸気で加熱することにより前記ガス成分を脱離させて前記ガス吸着材を再生させる再生工程とが交互に行われる吸着塔を備えるガス分離装置において、
前記ガス吸着材が、前記吸着工程において前記ガス成分を吸着し、且つ、前記再生工程において前記ガス成分を脱離する吸着剤と、前記吸着工程において前記水蒸気を脱離し、且つ、前記再生工程において前記水蒸気を吸着する吸湿発熱剤とを含むことを特徴とするガス分離装置。
【請求項２】
前記ガス成分が二酸化炭素であることを特徴とする請求項１に記載のガス分離装置。
【請求項３】
前記吸着剤が、ＭＯＦ（有機金属錯体）系吸着剤、炭素材料系吸着剤、多孔質材料にアミン類を担持させた吸着剤、ゼオライト、シリカゲル、活性炭からなる群より選択される一つ以上の吸着剤であることを特徴とする請求項２に記載のガス分離装置。
【請求項４】
前記吸湿発熱剤が、ポリアクリル酸ナトリウム又は水分を吸収可能な塩化カルシウムの水和物であることを特徴とする請求項１〜３のいずれか１項に記載のガス分離装置。
【請求項５】
前記吸着工程中の吸着塔内の相対湿度が、前記再生工程中の吸着塔内の相対湿度よりも低いことを特徴とする請求項１〜４のいずれか１項に記載のガス分離装置。
【請求項６】
前記吸着工程中の吸着塔内の相対湿度が２０％以下であることを特徴とする請求項５に記載のガス分離装置。 
【発明の詳細な説明】
【技術分野】
【０００１】
本発明は、温度スイング吸着法によって混合ガスから特定のガス成分を吸着・分離するためのガス分離装置に関する。
【背景技術】
【０００２】
温度スイング吸着法を採用する従来のガス分離装置としては、例えば、以下の特許文献１に記載されるものが知られている。当該ガス分離装置は、マイクロ波発振器を備えており、吸着塔内のガス吸着材にマイクロ波を照射して加熱し、これによりガス吸着材に吸着した二酸化炭素を脱離させる（例えば、特許文献１の図１参照）。
【先行技術文献】
【特許文献】
【０００３】
【特許文献１】特許第５０６４６００号公報
【発明の概要】
【発明が解決しようとする課題】
【０００４】
上記特許文献１に記載されるガス分離装置では、マイクロ波発振器という特殊な機器を必要とすると共に、マイクロ波を発生させるための電気エネルギーが別途必要となるため、装置運転時の省エネルギー化を図るという点において改善する余地が残されている。
【０００５】
本発明の目的は、何ら特殊な機器を必要とせずに、省エネルギー化を図ることのできるガス分離装置を提供することにある。
【課題を解決するための手段】
【０００６】
本発明のガス分離装置は、混合ガス中の一つ以上のガス成分をガス吸着材に吸着させる吸着工程と、水蒸気で加熱することにより前記ガス成分を脱離させて前記ガス吸着材を再生させる再生工程とが交互に行われる吸着塔を備えるガス分離装置において、前記ガス吸着材が、前記吸着工程において前記ガス成分を吸着し、且つ、前記再生工程において前記ガス成分を脱離する吸着剤と、前記吸着工程において前記水蒸気を脱離し、且つ、前記再生工程において前記水蒸気を吸着する吸湿発熱剤とを含むことを特徴とする。 
【０００７】
本構成であれば、再生工程において、ガス吸着材に含まれる吸湿発熱剤が水蒸気を吸収して発熱するため、ガス成分の脱離に要する熱エネルギーを低減することができ、省エネルギー化が図れる。また、吸湿発熱剤が吸収した水分は、その後の吸着工程において混合ガスが再導入されることによって吸熱反応を伴いながら放出されるため、吸着剤におけるガス成分の吸着が促される。即ち、吸湿発熱剤の吸熱反応及び発熱反応を利用することによって、特定のガス成分の吸着及び脱離が促され、効率良く特定のガス成分を吸着・分離することができる。
さらに本構成であれば、水蒸気を利用する従来公知の一般的な温度スイング吸着（ＴＳＡ）装置に適用することができるため、ガス成分を脱離させるための特殊な機器を何ら必要としない。
【０００８】
さらに本発明のガス分離装置は、前記ガス成分が二酸化炭素であることを特徴とする。
【０００９】
本構成であれば、地球温暖化の一因である二酸化炭素を効率良く吸着することができる。
【００１０】
さらに本発明のガス分離装置は、前記吸着剤が、ＭＯＦ（有機金属錯体）系吸着剤、炭素材料系吸着剤、多孔質材料にアミン類を担持させた吸着剤、ゼオライト、シリカゲル、活性炭からなる群より選択される一つ以上の吸着剤であることを特徴とする。
【００１１】
これらの吸着剤は、二酸化炭素をより効率良く吸着することができる。
【００１２】
さらに本発明のガス分離装置は、前記吸湿発熱剤が、ポリアクリル酸ナトリウム又は水分を吸収可能な塩化カルシウムの水和物であることを特徴とする。
【００１３】
これらの吸湿発熱剤は、混合ガス中に含まれる各種ガス成分と水蒸気との間で十分な吸着性能の差があり、水蒸気を選択的に吸収できる。
【００１４】
さらに本発明のガス分離装置は、前記吸着工程中の吸着塔内の相対湿度が、前記再生工程中の吸着塔内の相対湿度よりも低いことを特徴とする。
【００１５】
本構成であれば、吸着工程中の吸湿発熱剤の吸熱反応と、再生工程中の吸湿発熱剤の発熱反応とが一層促されるため、さらに効率良く特定のガス成分を吸着・分離することができる。
【００１６】
さらに本発明のガス分離装置は、前記吸着工程中の吸着塔内の相対湿度が２０％以下であることを特徴とする。
【００１７】
本構成であれば、吸着工程中の吸湿発熱剤の吸熱反応と、再生工程中の吸湿発熱剤の発熱反応とがより一層促されるため、さらにより効率良く特定のガス成分を吸着・分離することができる。
【図面の簡単な説明】
【００１８】
【図１】ガス分離装置の概略構成図である。
【図２】ガス吸着材における吸湿発熱剤の混合率と外部からの投入熱量との関係を示す図である。
【図３】ガス吸着材における吸湿発熱剤の混合率と外部からの投入熱量との関係を示す図である。
【図４】ガス吸着材における吸湿発熱剤の混合率と外部からの投入熱量との関係を示す図である。
【発明を実施するための形態】
【００１９】
〔実施形態〕
以下、本発明の実施の形態を説明する。
（ガス分離装置）
本発明の実施形態に係るガス分離装置は、混合ガス中の一つ以上のガス成分をガス吸着材に吸着させる吸着工程と水蒸気で加熱することにより前記ガス成分を脱離させて前記ガス吸着材を再生させる再生工程とが交互に行われる吸着塔を備える、所謂温度スイング吸着（ＴＳＡ）装置であって、吸着工程と再生工程とが交互に繰り返されることによって、混合ガス中の特定のガス成分を連続的に分離・回収することができる。
【００２０】
本実施形態におけるガス分離装置１は、第１吸着塔２、第２吸着塔３、蒸気供給ライン４、混合ガス供給ライン５、ガス成分回収ライン６、排気ライン７、及びブロワー８を備えて構成されている。第１吸着塔２及び第２吸着塔３のそれぞれの内部には、後述するガス吸着材９が充填されている。
【００２１】
ガス分離装置１に適用可能な混合ガスとしては、例えば、火力発電所、製鉄所高炉、自動車等から排出される産業排出ガスが挙げられる。また分離・回収されるガス成分としては、例えば、二酸化炭素、メタンなどが挙げられる。
【００２２】
先ず、混合ガス供給ライン５を介して混合ガスを第１吸着塔２に所定時間供給して、混合ガス中に含まれる特定のガス成分をガス吸着材９に吸着させる。残りのガス成分は排気ライン７を介して排出される。
【００２３】
所定時間経過後、混合ガス供給ライン５を切り替えて、混合ガスを第２吸着塔３に所定時間供給すると共に、蒸気供給ライン４を介して高温の水蒸気を第１吸着塔２に所定時間供給して加熱し、吸着したガス成分を脱離させてガス吸着材９を再生させる。このとき、第１吸着塔２のガス吸着材９に含まれる吸湿発熱剤が水蒸気を吸収して発熱するため、ガス成分の脱離に要する熱エネルギーを低減することができる。脱離したガス成分はガス成分回収ライン６を介して回収される。
【００２４】
さらに所定時間経過後、混合ガス供給ライン５を切り替えて、混合ガスを再び第１吸着塔２に所定時間供給すると共に、蒸気供給ライン４を切り替えて、水蒸気を第２吸着塔３に所定時間供給して加熱し、ガス成分を脱離させてガス吸着材９を再生させる。このとき、第２吸着塔３のガス吸着材９に含まれる吸湿発熱剤が水蒸気を吸収して発熱するため、上記第１吸着塔２のときと同様に、ガス成分の脱離に要する熱エネルギーを低減することができる。また、第１吸着塔２におけるガス吸着材９の吸湿発熱剤が吸収した水分は、混合ガスが導入されることによって吸熱反応を伴いながら排気ライン７より放出されるため、第１吸着塔２のガス吸着材９におけるガス成分の吸着が促される。
【００２５】
尚、吸着工程中の吸湿発熱剤の吸熱反応と、再生工程中の吸湿発熱剤の発熱反応とをより一層促すために、吸着工程中の吸着塔内の相対湿度が、再生工程中の吸着塔内の相対湿度よりも低いことが望ましい。特に、吸着工程中の吸着塔内の相対湿度が２０％以下であることがより望ましい。
【００２６】
以上より、本実施形態におけるガス分離装置１では、第１吸着塔２及び第２吸着塔３のいずれか一方において、混合ガス中の一つ以上のガス成分をガス吸着材９に吸着させる吸着工程が実施され、他方において、水蒸気で加熱することにより前記ガス成分を脱離させてガス吸着材９を再生させる再生工程が実施され、所定時間ごとに切り替わるように構成されている。
【００２７】
上述のガス分離装置１では、第１吸着塔２及び第２吸着塔３という２つの吸着塔を備えているが、この構成に限定されるものではなく、場合によっては一つの吸着塔を備える構成でも良いし、あるいは３つ以上の吸着塔を備える構成としても良い。
【００２８】
また、上述のガス分離装置１が、さらに凝縮器を備えるように構成しても良い。回収された二酸化炭素は水分を含むため、凝縮器によって水分を除去して、ガス成分のみを分離・回収することができる。尚、取り除かれた水分は、蒸気として再利用することができる。
【００２９】
また、上述のガス分離装置１に対して、必要に応じて圧力スイング法を組み合わせても良い。圧力スイング法では、再生工程中に、ガス成分回収ラインをポンプで引いて吸着塔内を減圧気味にするため、ガス吸着材９の再生を促すことができる。
【００３０】
（ガス吸着材）
本発明のガス分離装置に適用されるガス吸着材は、特定のガス成分を吸着する吸着剤と、吸湿発熱剤とを含む。
【００３１】
（吸着剤）
分離・回収するガス成分が二酸化炭素である場合、本発明に適用可能な吸着剤としては、例えば、ＭＯＦ（有機金属錯体）系吸着剤、炭素材料系吸着剤、多孔質材料にアミン等を担持させた吸着剤、ゼオライト、シリカゲル、活性炭等が挙げられる。
【００３２】
ＭＯＦ（有機金属錯体）系吸着剤としては、例えば、ＺＩＦ−８（Ｓｅｌｅｃｔｉｖｅ  Ｇａｓ  Ｓｏｒｐｔｉｏｎ  ｉｎ  Ｍｅｔａｌ  Ｏｒｇａｎｉｃ  Ｆｒａｍｅｗｏｒｋ，Ｇｒａｎｔ  Ｗｈｉｔｅ（２０１０）参照）、ＭＯＦ−７４（Ｓｅｌｅｃｔｉｖｅ  
Ｇａｓ  Ｓｏｒｐｔｉｏｎ  ｉｎ  Ｍｅｔａｌ  Ｏｒｇａｎｉｃ  Ｆｒａｍｅｗｏｒｋ，Ｇｒａｎｔ  Ｗｈｉｔｅ（２０１０）参照）、ＨＫＵＳＴ−１、ＰＣＮ−１６、及びＭＯＦ−５等が挙げられる。
【００３３】
炭素材料系吸着剤としては、例えば、Ａｄｖａｎｃｅｄ  Ｃａｒｂｏｎ  Ｓｏｒｂｅｎｔｓ（Ｃｈａｒａｃｔｅｒｉｓｔｉｃｓ  ｏｆ  ａｎ  ａｄｖａｎｖｅｄ  ｃａｒｂｏｎ  ｓｏｒｂｅｎｔ  ｆｏｒ  ＣＯ2  ｃａｐｔｕｒｅ，Ｍ．Ｄ．Ｈｏｒｎｂｏｓｔｅｌ，ｅｔ  ａｌ．，Ｃａｒｂｏｎ，５６，ｐ．７７（２０１３）参照）等が挙げられる。
【００３４】
多孔質材料にアミン等を担持させた吸着剤としては、例えば、Ａｍｉｎｅ  Ｅｎｒｉｃｈｅｄ  Ｓｏｒｂｅｎｔｓ（ＡＤＡ−ＥＳ社製）、ＲＩＴＥ固体吸収剤等が挙げられる。
【００３５】
尚、吸着剤の形態は、固体状でも、水溶液以外の液状であっても良い。
【００３６】
（吸湿発熱剤）
本発明における吸湿発熱剤とは、水分を吸収することによって発熱する物質を意味するものであって、混合ガス中に含まれる各種ガス成分と水蒸気との間で十分な吸着性能の差があり、尚且つ水蒸気を選択的に吸収できるものが好ましい。そのような吸湿発熱剤としては、例えば、ポリアクリル酸ナトリウム等の吸湿性高分子、塩化カルシウムの水和物等が挙げられる。
【００３７】
吸湿発熱剤は、必要に応じてカプセル剤や多孔質材などと複合化されていても良い。
【００３８】
吸湿発熱剤の形状・大きさは、上記吸着剤と同じ形状・大きさにすることが望ましく、例えば、吸湿発熱剤及び吸着剤を、同じ形状・大きさのペレット状にすることがより望ましい。
【００３９】
ガス吸着材中における吸湿発熱剤の混合割合（質量％）は、５質量％〜５０質量％が望ましい。
【００４０】
尚、本明細書において開示された実施形態は例示であって、本発明の実施形態はこれに限定されず、本発明の目的を逸脱しない範囲内で適宜改変することが可能である。
【実施例】
【００４１】
吸着・分離するガス成分として二酸化炭素を想定し、以下の実施例１〜３のそれぞれのガス吸着材について、再生工程中に二酸化炭素を脱離するために要する、外部からの投入熱量（二酸化炭素１ｔ当たりの熱量）を計算した。
【００４２】
（実施例１）
実施例１のガス吸着材では、以下の化学的性質をもつＺＩＦ−８を吸着剤とし、また以下の化学的性質をもつ塩化カルシウム二水和物を吸湿発熱剤とした。
【００４３】
ＺＩＦ−８の化学的性質
（１）再生熱：二酸化炭素１ｍｏＬあたり５９ｋＪ（吸着熱：二酸化炭素１ｍｏＬあたり１９ｋＪ、顕熱：二酸化炭素１ｍｏＬあたり４０ｋＪ）
（２）比熱：１ｋＪ／（ｋｇ・Ｋ）
（３）１ｋｇあたりの二酸化炭素吸着量：０．０４４ｋｇ（１．０ｍｏＬ）
【００４４】
塩化カルシウム二水和物の化学的性質
（１）発熱量：水分子１ｍｏＬあたり５０ｋＪ
（２）比熱：２．６４ｋＪ／（ｋｇ・Ｋ）
（３）１ｋｇあたりの水吸着量：０．２４ｋｇ
【００４５】
ガス吸着材中における塩化カルシウム二水和物の混合割合を０質量％、５質量％、１０質量％、１５質量％、２０質量％、２５質量％、３０質量％、３５質量％、４０質量％、４５質量％、５０質量％に設定し、さらに吸着塔の充填量を１０００ｋｇ、及び吸着工程と再生工程との温度差を４０Ｋに設定した。
【００４６】
上述の条件を基にして、再生工程中に二酸化炭素を脱離するために要する、外部からの投入熱量（二酸化炭素１ｔ当たりの熱量）を計算し、得られたデータをグラフにした。結果を図２に示す。図２に示すように、吸湿発熱剤（塩化カルシウム二水和物）の混合量を増やすほど投入熱量が減少した。
【００４７】
（実施例２）
実施例２のガス吸着材では、以下の化学的性質をもつＭＯＦ−７４を吸着剤とし、また以下の化学的性質をもつ塩化カルシウム二水和物を吸湿発熱剤とした。
【００４８】
ＭＯＦ−７４の化学的性質
（１）再生熱：二酸化炭素１ｍｏＬあたり７１ｋＪ（吸着熱：二酸化炭素１ｍｏＬあたり３１ｋＪ、顕熱：二酸化炭素１ｍｏＬあたり４０ｋＪ）
（２）比熱：１ｋＪ／（ｋｇ・Ｋ）
（３）１ｋｇあたりの二酸化炭素吸着量：０．０４４ｋｇ（１．０ｍｏＬ）
【００４９】
塩化カルシウム二水和物の化学的性質
（１）発熱量：水分子１ｍｏＬあたり５０ｋＪ
（２）比熱：２．６４ｋＪ／（ｋｇ・Ｋ）
（３）１ｋｇあたりの水吸着量：０．２４ｋｇ
【００５０】
ガス吸着材中における塩化カルシウム二水和物の混合割合を０質量％、５質量％、１０質量％、１５質量％、２０質量％、２５質量％、３０質量％、３５質量％、４０質量％、４５質量％、５０質量％に設定し、さらに吸着塔の充填量を１０００ｋｇ、及び吸着工程と再生工程との温度差を４０Ｋに設定した。
【００５１】
上述の条件を基にして、再生工程中に二酸化炭素を脱離するために要する、外部からの投入熱量（二酸化炭素１ｔ当たりの熱量）を計算し、得られたデータをグラフにした。結果を図３に示す。図３に示すように、吸湿発熱剤（塩化カルシウム二水和物）の混合量を増やすほど投入熱量が減少した。
【００５２】
（実施例３）
実施例３のガス吸着材では、以下の化学的性質をもつＡｄｖａｎｃｅｄ  Ｃａｒｂｏｎ  Ｓｏｒｂｅｎｔｓを吸着剤とし、また以下の化学的性質をもつ塩化カルシウム二水和物を吸湿発熱剤とした。
【００５３】
Ａｄｖａｎｃｅｄ  Ｃａｒｂｏｎ  Ｓｏｒｂｅｎｔｓの化学的性質
（１）再生熱：二酸化炭素１ｍｏＬあたり１２５ｋＪ（吸着熱：二酸化炭素１ｍｏＬあたり２７ｋＪ、顕熱：二酸化炭素１ｍｏＬあたり９８ｋＪ）
（２）比熱：１ｋＪ／（ｋｇ・Ｋ）
（３）１ｋｇあたりの二酸化炭素吸着量：０．０１８ｋｇ（０．４０９ｍｏＬ）
【００５４】
塩化カルシウム二水和物の化学的性質
（１）発熱量：水分子１ｍｏＬあたり５０ｋＪ
（２）比熱：２．６４ｋＪ／（ｋｇ・Ｋ）
（３）１ｋｇあたりの水吸着量：０．２４ｋｇ
【００５５】
ガス吸着材中における塩化カルシウム二水和物の混合割合を０質量％、５質量％、１０質量％、１５質量％、２０質量％、２５質量％、３０質量％、３５質量％、４０質量％、４５質量％、５０質量％に設定し、さらに吸着塔の充填量を１０００ｋｇ、及び吸着工程と再生工程との温度差を４０Ｋに設定した。
【００５６】
上述の条件を基にして、再生工程中に二酸化炭素を脱離するために要する、外部からの投入熱量（二酸化炭素１ｔ当たりの熱量）を計算し、得られたデータをグラフにした。結果を図４に示す。図４に示すように、吸湿発熱剤（塩化カルシウム二水和物）の混合量を増やすほど投入熱量が減少した。
【産業上の利用可能性】
【００５７】
本発明は、混合ガスから特定のガス成分を吸着・分離する技術の分野において好適に利用することができる。
【符号の説明】
【００５８】
１  ガス分離装置
２  第１吸着塔
３  第２吸着塔
４  蒸気供給ライン
５  混合ガス供給ライン
６  ガス成分回収ライン
７  排気ライン
８  ブロワー
９  ガス吸着材
【図１】
0006671204.tif 000002
【図２】
0006671204.tif 000003
【図３】
0006671204.tif 000004
【図４】
0006671204.tif 000005